(57)【要約】【課題】冷熱サイクルによるクラックの発生を防止し、常温及び熱時の絶縁破壊特性に優れた注型用樹脂組成物、及びこの注形用樹脂組成物を用いたコイル部品を提供する。【解決方法】本発明の２液性注形用エポキシ樹脂組成物は、（Ａ）エポキシ樹脂と、（Ｂ）長鎖アルキル鎖を有する芳香族アミンを含む硬化剤とを含有する。本発明のコイル部品は、本発明の２液性注形用エポキシ樹脂組成物８で注形されたものである。【選択図】図１
2016060898.tif 000002
【特許請求の範囲】
【請求項１】
（Ａ）エポキシ樹脂と、（Ｂ）長鎖アルキル鎖を有する芳香族アミンを含む硬化剤とを含有する、２液性注形用エポキシ樹脂組成物。
【請求項２】
前記（Ａ）エポキシ樹脂が、液状エポキシ樹脂である、請求項１に記載の２液性注形用エポキシ樹脂組成物。
【請求項３】
前記（Ｂ）長鎖アルキル鎖を有する芳香族アミンは、下記一般式（ＩＩ）に示される構造を有する、請求項１又は２に記載の２液性注形用エポキシ樹脂組成物。
【化１】
2016060898.tif 000007
[式中、ｎは５〜２０以上の数である]
【請求項４】
前記硬化剤は、前記（Ｂ）長鎖アルキル鎖を有する芳香族アミンを５０質量％以上含む、請求項１〜３のいずれか１項に記載の２液性注形用エポキシ樹脂組成物。
【請求項５】
前記エポキシ樹脂組成物の硬化物の弾性率が１０００ＭＰａ以下であり、加えて当該硬化物を１５０℃で５００時間放置下後の硬化物の硬度変化率が１３０%以下である、請求項１〜４のいずれか１項に記載の２液性注形用エポキシ樹脂組成物。
【請求項６】
前記エポキシ樹脂組成物の硬化物の１５０℃の絶縁破壊強度が１５ｋＶ／ｍｍ以上である、請求項１〜５のいずれか１項に記載の２液性注形用エポキシ樹脂組成物。
【請求項７】
請求項１〜６のいずれか１項に記載の２液性注形用エポキシ樹脂組成物で注形された、コイル部品。
【請求項８】
前記コイル部品は、イグニッションコイルである、請求項７に記載のコイル部品。
【発明の詳細な説明】
【技術分野】
【０００１】
本発明は、２液性注型用エポキシ樹脂組成物、及びコイル部品に関する。
【背景技術】
【０００２】
電気・電子部品等のコイルには周囲に対して電気的絶縁性を確保しなければならないという観点から、樹脂組成物で注型封止して用いるのが常識となっている。このような樹脂組成物に対しては、高含浸性、高絶縁性が要求され、上記観点から従来エポキシ樹脂組成物が汎用されている。
しかしながら、自動車等の各種機器に使用されるコイル、特にイグニッションコイルは高電圧が印加されるため、単に通常のエポキシ樹脂組成物を用いたのみでは、絶縁性が不十分であって絶縁破壊等が生じたり、封止樹脂硬化物の熱サイクルに起因した応力によって、封止樹脂にクラックが生じたりしてしまう場合があった。封止樹脂にクラックが生じると、コイルに電流を流した際に、前記クラック部分で異常放電等が発生することになり、上記コイル部品を正常に動作させることができない。加えて、近年のイグニッションコイルにおいては、使用環境温度が上昇し、１５０℃条件下での絶縁破壊強度が必須となっている。
【０００３】
このような問題に鑑み、無機充填材を含有することにより、検討がなされている。特許文献１においては、エポキシ樹脂組成物に対して特定範囲の粒径からなるシリカ粒子を所定量含有させることによってトリー経路を形成しにくくし、エポキシ樹脂組成物の絶縁破壊強度を向上させ、コイル部品に高電圧が印加された場合においても絶縁破壊が生じないような試みがなされている。
また、特許文献２においては、特定粒径の球状シリカと酸無水物と硬化促進剤とからなるＡ剤を、エポキシ樹脂のＢ剤と混合してエポキシ樹脂組成物を得、エポキシ樹脂組成物の硬化物の線膨張率を低減させることによって熱応力によるクラックの発生を防止する試みがなされている。
しかしながら、上述したような無機充填材を含有する方法では、注型封止した樹脂組成物の絶縁破壊や冷熱サイクルに起因した応力によるクラックの発生を十分に防止することができず、さらなる改善が求められていた。
【０００４】
一方、可とう性構造を導入する方法でも検討がなされている。
特許文献３においては、可とう性のエポキシ樹脂等を含む主剤成分と、この主剤に対する硬化剤成分との２液性のエポキシ樹脂組成物とし、柔軟な骨格を導入することにより、応力の発生を低減しクラックの発生を防止する試みがなされている。
また、特許文献４では、酸無水物とポリエーテルジオール等とを硬化剤成分とし、エポキシ樹脂等を主成分としたエポキシ樹脂組成物を使用して、エポキシ樹脂の硬化物の絶縁破壊強度を向上させる試みがなされた。しかしながら、可とう性構造を硬化物に導入した場合、通常、絶縁性の低い構造及び官能基を多く有する為、常温での絶縁破壊強度はあるものの、高温環境下での絶縁破壊強度は満足いくものではなかった。
【先行技術文献】
【特許文献】
【０００５】
【特許文献１】特開２００８−１９５７８２号公報
【特許文献２】特開平１１−７１５０３号公報
【特許文献３】特開２０１２−２０１７１１号公報
【特許文献４】特開２００７−２７７４６９号公報
【発明の概要】
【発明が解決しようとする課題】
【０００６】
本発明は、熱サイクルによるクラックの発生を防止し、絶縁破壊特性及び耐熱性、つまり１５０℃下での絶縁破壊強度に優れた２液注型用樹脂組成物、及びこの注形用樹脂組成物を用いたコイル部品を提供することを目的とする。
【課題を解決するための手段】
【０００７】
本発明者らは、上記課題を解決すべき鋭意検討を実施した。その結果、コイルの絶縁分野で現在、封止樹脂としてエポキシ樹脂が汎用されていることに着目し、このエポキシ樹脂に種々の工夫を加えることで上記課題の解決を試みた。その結果、可とう性骨格を有し、長鎖アルキル鎖を有する芳香族アミンを含む硬化剤を添加することにより得られるエポキシ樹脂組成物を用いることにより上記課題を解決できることを見出した。
すなわち、最終的に得られるエポキシ樹脂組成物において、特定の硬化剤を用いて、エポキシ樹脂組成物の硬化物の骨格を柔らかくすることでクラックの発生を防止し、加えて、特定の高絶縁性構造を有する官能基をエポキシ樹脂組成物に導入することで、 １５０℃条件下での絶縁破壊強度に優れた硬化物を得ることができる。
また、本発明のエポキシ樹脂組成物は、このような高絶縁性及び耐クラック性に優れた樹脂組成を含有することで、従来行われてきたフィラー導入によるクラック対策の必要がないため、粘度低下により大幅な作業性改善がなされ、コイル等への含浸性が向上する。
その結果、本発明のエポキシ樹脂組成物によれば、エポキシ樹脂組成物の硬化物に高い絶縁特性を付与するとともに、エポキシ樹脂組成物の硬化物に可とう性を付与する硬化剤を含有するので、冷熱サイクル時のクラックの発生を抑制することができる。この結果、エポキシ樹脂組成物の硬化物の絶縁破壊特性を十分に確保することができる。
【０００８】
上記目的を達成すべく、本発明は、以下のものに関する。
［１］（Ａ）エポキシ樹脂と、（Ｂ）長鎖アルキル鎖を有する芳香族アミンを含む硬化剤とを含有する、２液性注形用エポキシ樹脂組成物。
［２］前記（Ａ）エポキシ樹脂が、液状エポキシ樹脂である、上記［１］に記載の２液性注形用エポキシ樹脂組成物。
［３］前記（Ｂ）長鎖アルキル鎖を有する芳香族アミンは、下記一般式（ＩＩ）に示される構造を有する、上記［１］又は［２］に記載の２液性注形用エポキシ樹脂組成物。
【化１】
2016060898.tif 000003
[式中、ｎは５〜２０以上の数である]
［４］前記硬化剤は、前記（Ｂ）長鎖アルキル鎖を有する芳香族アミンを５０質量％以上含む、上記［１］〜［３］のいずれか１つに記載の２液性注形用エポキシ樹脂組成物。
［５］前記エポキシ樹脂組成物の硬化物の弾性率が１０００ＭＰａ以下であり、加えて当該硬化物を１５０℃で５００時間放置下後の硬化物の硬度変化率が１３０%以下である、上記［１］〜［４］のいずれか１つに記載の２液性注形用エポキシ樹脂組成物。
［６］前記エポキシ樹脂組成物の硬化物の１５０℃の絶縁破壊強度が１５ｋＶ／ｍｍ以上である、上記［１］〜［５］のいずれか１つに記載の２液性注形用エポキシ樹脂組成物。
［７］上記［１］〜［６］のいずれか１つに記載の２液性注形用エポキシ樹脂組成物で注形された、コイル部品。
［８］前記コイル部品は、イグニッションコイルである、上記［７］に記載のコイル部品。
【発明の効果】
【０００９】
以上より、本発明によれば、冷熱サイクルによって発生する応力によるクラックの発生を防止し、１５０℃条件下での絶縁破壊強度に優れた２液性注型用エポキシ樹脂組成物、及びこの２液性注形用エポキシ樹脂組成物を用いたコイル部品を提供することができる。
【図面の簡単な説明】
【００１０】
【図１】本発明の一実施形態におけるイグニッションコイルの構成を示す断面図である。
【図２】クラック性試験に使用するワッシャーを説明するための図である。
【発明を実施するための形態】
【００１１】
以下、本発明のその他の特徴及び利点について、発明を実施するための形態に基づいて詳細に説明する。
【００１２】
（２液注形用エポキシ樹脂組成物）
本発明の２液性注形用エポキシ樹脂組成物は、（Ａ）エポキシ樹脂と、（Ｂ）長鎖アルキル鎖を有する芳香族アミンを含む硬化剤とを含有する。
【００１３】
本発明の２液性注形用エポキシ樹脂組成物に用いる（Ａ）エポキシ樹脂は、本発明の２液性注形用エポキシ樹脂組成物の母材をなすものであって、１分子中に２個以上のエポキシ基を有するものであれば、分子量、分子構造等に制限されることなく、一般的に用いられているものを用いることができる。（Ａ）エポキシ樹脂には、例えば、ビスフェノール型、ノボラック型、ビフェニル型等の芳香族系エポキシ樹脂、ポリカルボン酸のグリシジルエーテル、シクロヘキサン誘導体等のエポキシ化によって得られる脂環族系エポキシ樹脂等が挙げられ、これらは単独又は２種以上混合して使用することができる。本発明の２液性注形用エポキシ樹脂組成物に用いる（Ａ）エポキシ樹脂は、好ましくは液状エポキシ樹脂である。
【００１４】
本発明の２液性注形用エポキシ樹脂組成物に用いる硬化剤は（Ｂ）長鎖アルキル鎖を有する芳香族アミンを含む。上記硬化剤における（Ｂ）長鎖アルキル鎖を有する芳香族アミンの含有割合は、好ましくは５０質量％以上であり、より好ましくは８０〜１００質量％であり、さらに好ましくは９０〜１００質量％であり、とくに好ましくは１００質量％である。上記硬化剤における（Ｂ）長鎖アルキル鎖を有する芳香族アミンの含有割合が５０質量％以上であると、本発明の２液性注形用エポキシ樹脂組成物の硬化物に可とう性を充分に付与することができる。
【００１５】
本発明の２液性注形用エポキシ樹脂組成物に用いる硬化剤が含む長鎖アルキル鎖を有する芳香族アミンは、（Ａ）エポキシ樹脂と反応して（Ａ）エポキシ樹脂を硬化させることができるものであればとくに限定されない。エポキシ樹脂組成物の硬化物に可とう性を付与するという観点から、上記長鎖アルキル鎖を有する芳香族アミンは、好ましくは２つ以上のアミノ基を含むものであり、より好ましくは下記一般式（Ｉ）に示される構造を有するものであり、さらに好ましくは下記一般式（ＩＩ）に示される構造を有するものである。
【００１６】
【化２】
2016060898.tif 000004
［式中、Ｒ1はポリアルキルアルキレン骨格である］
【００１７】
【化３】
2016060898.tif 000005
［式中、ｎは５〜２０の数である］
【００１８】
上記一般式（ＩＩ）に示される構造を有する長鎖アルキル鎖を有する芳香族アミンを含む硬化剤には、例えば、エラスマー１０００、エラスマー６５０Ｐ（以上、イハラケミカル工業株式会社製、商品名）等がある。
上記硬化剤は、長鎖アルキル鎖を有する１種の芳香族アミンを含んでもよく、長鎖アルキル鎖を有する２種以上の芳香族アミンを含んでもよい。
【００１９】
なお、これらの硬化剤の含有割合は、（Ａ）エポキシ樹脂の量に応じて適宜に設定する。
上記硬化剤の含有割合は、例えば、（Ａ）エポキシ樹脂１００質量部に対して、好ましくは８６〜２００質量部、より好ましくは１３０〜２００質量部である。このような含有割合の硬化剤を用いることで、本発明の特性を発現することができる。
この場合、最終的に得る２液性注形用エポキシ樹脂組成物の硬化物は、可とう性を有する構造を有する為、冷熱サイクル時のクラックの発生を防止することができる。また、最終的に得る２液性注形用エポキシ樹脂組成物の硬化物は高絶縁性構造を有する為、エポキシ樹脂組成物の硬化物の絶縁破壊特性を十分に確保することができる。
【００２０】
本発明の２液性注形用エポキシ樹脂組成物は、無機フィラー及び有機フィラー等のフィラーを含むことができる。フィラーの含有割合は、エポキシ樹脂１００質量部に対して、好ましくは０〜５０質量部、より好ましくは０〜２０質量部である。
本発明の２液性注形用エポキシ樹脂組成物に用いる無機フィラーは、樹脂組成物用のフィラーとして通常使用されているものであり、かつ、繊維状でないものであれば、特に限定されない。本発明の２液性注形用エポキシ樹脂組成物に用いる無機フィラーには、例えば、シリカ、水酸化アルミニウム、水酸化マグネシウム及びタルク等が挙げられる。
本発明の２液性注形用エポキシ樹脂組成物に用いる有機フィラーも、樹脂組成物用のフィラーとして通常使用されているものであり、かつ、繊維状でないものであれば、特に限定されない。本発明の２液性注形用エポキシ樹脂組成物に用いる有機フィラーには、例えば、シリコーン樹脂粉及びスチレン樹脂粉等が挙げられる。
樹脂組成物の粘度及び樹脂組成物の保存安定性の観点から、上記フィラーの平均粒径は、好ましくは約０．５〜約３０μｍであり、より好ましくは３〜２０μｍである。
【００２１】
本発明の２液性注形用エポキシ樹脂組成物には、以上の各成分の他に、本発明の効果を阻害しない範囲で、この種の組成物に一般に配合される、カップリング剤、消泡剤、顔料などのその他の添加剤を必要に応じて配合することができる。但し、コイルへの含浸性から、繊維質充填剤を含まないことが好ましい。その他の添加剤の含有割合は、例えば、エポキシ樹脂１００質量部に対して、好ましくは０．１〜５．０質量部、より好ましくは０．１〜１．０質量部である。
【００２２】
本発明の効果を発現するという観点から、２液性注形用エポキシ樹脂組成物における（Ａ）エポキシ樹脂と（Ｂ）長鎖アルキル鎖を有する芳香族アミンを含む硬化剤との合計の含有割合は、例えば、好ましくは５０〜１００質量％であり、より好ましくは８０〜１００質量％である。
【００２３】
本発明の２液性注形用エポキシ樹脂組成物を、注形材料として調製するにあたっては、（Ａ）エポキシ樹脂、及び（Ｂ）可とう性硬化剤、並びに上述したような必要に応じて配合される成分を充分混合し均一に混合することにより製造することができる。本発明のエポキシ樹脂組成物の硬化物における１５０℃条件下での絶縁破壊強度は、好ましくは１５ｋＶ／ｍｍ以上であり、より好ましくは２０ｋＶ／ｍｍ以上である。また、本発明のエポキシ樹脂組成物をコイル部品に用いた際に、本発明のエポキシ樹脂組成物はコイルに対して高含浸性であることが好ましい。
【００２４】
このようにして得られた２液性注形用エポキシ樹脂組成物は、電気機器部品、特にコイル部品、特にイグニッションコイル、特に自動車用のイグニッションコイルの封止、被覆、絶縁等に適用すれば、優れた特性と信頼性とをコイル部品に付与することができる。これらの用途に適用するためには、本発明の２液性注形用エポキシ樹脂組成物から得られる硬化物は柔軟性を有することから、本発明の２液性注形用エポキシ樹脂組成物の硬化物は以下の特性を有する。ガラス転移温度は、好ましくは２５℃以下であり、より好ましくは０℃以下である、また、２５℃における弾性率は、好ましくは１０００ＭＰａ以下、より好ましくは９００ＭＰａ以下である。さらに、１５０℃で５００時間保持後の硬度及び硬度変化率は、それぞれ、好ましくは８０以下及び１３０％以下であり、より好ましくは７５以下及び１１５％以下である。なお、弾性率は、ＪＩＳ  Ｋ  ７１６１の試験方法で、測定を行ったときの値である。
【００２５】
（イグニッションコイル）
次に、上述した２液性注形用エポキシ樹脂組成物を注形するコイル部品の一例としてイグニッションコイルについて説明する。
図１は、本発明の一実施形態におけるコイル部品としてのイグニッションコイルの構成を示す断面図である。なお、図１（ｂ）は、図１（ａ）の領域９における２次線の抜けの一例を示す図である。本発明の２液性注形用エポキシ樹脂組成物を用いることにより、このような２次線の抜けが発生しないようにすることができる。
【００２６】
イグニッションコイルは、磁性体の中心コア１、不図示の外部コア、一次ボビン２、一次コイル３、二次ボビン４、二次コイル５、端子６などで構成される。一次コイル３は、例えば直径０．５ｍｍ程度のエナメル線を約２００回、二次コイル５は、例えば直径０．０５ｍｍ程度のエナメル細線を２００００回程度ボビンに巻線されている。一次コイル３はバッテリーに接続され直流電流が流れるが、点火タイミング調整電子回路部品８及び図示しないパワースイッチにより電流を断続させて磁束を変化させ、自己誘導作用により一次電圧を得る。この一次電圧を一次コイル３と二次コイル５の相互誘導作用により２０〜４０ｋＶの高電圧とし、端子６に接続した点火プラグに火花放電を起こさせる。
なお、点火タイミング調整電子回路部品は、電子部品が本発明の２液性注形用エポキシ樹脂組成物８によって、封止されたような形態を採る。
上述した中心コア１等は、例えばポリフェニレンサルファイド（ＰＰＳ）からなるケース７中に収納され、ケース７と中心コア１等との空隙は、上述した本発明の２液性注形用樹脂組成物の硬化物８によって充填される。
【００２７】
図１に示すイグニッションコイルは、上述したように、点火タイミング調整電子回路部品８及び図示しないパワースイッチにより生じた一次電圧が、一次コイル３及び二次コイル５に印加されるようになるので、瞬時に高電圧の一次電圧が印加され、電流の流入及び停止を頻繁に繰り返す場合がある。
このように高電圧が瞬時に印加されると、イグニッションコイルを封止している２液性注形用エポキシ樹脂組成物８にも瞬時に高電圧が印加されるが、２液性注形用エポキシ樹脂組成物の硬化物８は、上述のように絶縁破壊特性に優れた本発明の２液性注形用エポキシ樹脂組成物からなるので、２液性注形用エポキシ樹脂組成物の硬化物８は絶縁破壊を引き起こすことなく、イグニッションコイルに対する絶縁性を確保することができる。
【実施例】
【００２８】
以下、本発明を実施例に基づいて具体的に説明するが、本発明はこれら実施例に限定されるものではない。
【００２９】
２液性注形用エポキシ樹脂組成物の製造
（実施例１）
最初に、ビスフェノールＡジグリシジルエーテル型エポキシ樹脂としてＲ−１４０Ｐ（三井化学株式会社製、商品名） １００質量部、消泡剤としてＴＳＡ７２０ （モメンティブ・パフォーマンス・マテリアルズ社製、商品名） ０．１質量部を、１時間混合を行って主剤成分を製造した。
上記エポキシ樹脂１００質量部に対して、可とう性芳香族アミン硬化剤としてエラスマー１０００ （イハラケミカル工業株式会社製、商品名）を１６６質量部混合したものを注形用エポキシ樹脂組成物として得た。
【００３０】
（実施例２〜７、比較例１〜５）
表１に示す量の配合成分を用いる以外は実施例１と同様にしてコイル注形用樹脂組成物及び比較用の樹脂組成物を調製し、実施例１と同様の評価を行った。結果を表１に示す。
尚、その他の使用材料は以下に示す。
【００３１】
（１）エポキシ樹脂:ビスフェノールＡ型エポキシ樹脂ＥＰ４０００ （ＡＤＥＫＡ株式会社製、商品名）
（２）芳香族アミン:エラスマー６５０Ｐ（イハラケミカル工業株式会社製、商品名）
（３）脂肪族アミン：ジェファーミンＤ２０００ （ハンツマン・コーポレーション社製、商品名）
（４）脂肪族アミン:ジェファーミンＤ４００ （ハンツマン・コーポレーション社製、商品名）
（５）脂肪族アミン:ジェファーミンＤ２３０ （ハンツマン・コーポレーション社製、商品名）
（６）酸無水物：ＨＮ−２０００（日立化成株式会社製、商品名）
（７）硬化促進剤：ＢＤＭＡ（Ｎ，Ｎ−ジメチルベンジルアミン）
（比較列６）
最初に、ビスフェノールＡジグリシジルエーテル型エポキシ樹脂としてＲ-１４０Ｐ（三井化学株式会社製、商品名） １００質量部、消泡剤としてＴＳＡ７２０ (モメンティブ・パフォーマンス・マテリアルズ社製、商品名）０．１質量部、充填剤としてクリスタライトＡＡ（株式会社龍森製、商品名）を１６０質量部、１時間混合を行って主剤成分を製造した。
上記エポキシ樹脂１００質量部に対して、硬化剤としてＨＮ−２０００（日立化成株式会社製、商品名）を８７質量部、硬化促進剤としてＢＤＭＡ（Ｎ，Ｎ−ジメチルベンジルアミン）を混合したものを注形用エポキシ樹脂組成物として得た。
【００３２】
評価
次いで、上述のようにして得た注型用エポキシ樹脂組成物に対して、ガラス転移温度、絶縁破壊強度、含浸性、硬度を測定することにより、上記注型用エポキシ樹脂組成物の実用特性を評価した。
【００３３】
・ガラス転移温度：樹脂組成物を１５０℃／１０時間（１５０℃の温度で１０時間保持することを示す。以下、同じ）で硬化させて、ＤＳＣ法により、昇温速度１５℃／ｍｉｎとして、室温から２００℃まで昇温させて測定した。
【００３４】
・絶縁破壊強度：樹脂組成物を１５０℃／１０時間で硬化させて、ＪＩＳ  Ｃ２１１０の試験法で、サンプルが破壊するまでの変位を求めた。
【００３５】
・含浸性：ボビン径直径１８ｍｍ、巻き線径直径４５μｍ、巻き数１５０００ターン、ケース径直径２３ｍｍのコイルにエポキシ樹脂組成物を注形し、９０℃／３時間→１５０℃／３時間の２ステップで硬化後のコイルの断面を確認した。
（表１；○：含浸率１００％、△：含浸率５０%以上１００％未満、×：含浸率５０%未満）
【００３６】
・弾性率：樹脂組成物を１５０℃／１０時間で硬化させて、ＪＩＳ  Ｋ  ７１６１の試験方法で、測定を行った。
【００３７】
・硬度：樹脂組成物を１５０℃／１０時間で硬化させて、ＪＩＳ  Ｋ６２５３の試験方法で、サンプルが破壊するまでの変位を求めた。硬度はデュロメータのタイプＡにて測定を行った。測定は、樹脂硬化後の硬度と、硬化後の樹脂を１５０℃で５００時間放置した後の硬度を測定した。
【００３８】
・硬度変化率：以下の計算式を用いて算出した。
硬度変化率＝（１５０℃で５００時間放置した後の硬度÷樹脂硬化後の硬度）×１００
【００３９】
・クラック性試験
エポキシ樹脂組成物をワッシャーの入った金属シャーレに注型し、９０℃／３時間→１５０℃／３時間の２ステップで硬化後の構造物に対して、 １５０℃〜−４０℃の冷熱サイクル試験で評価した。
金属シャーレは直径６ｃｍ、高さ１．５ｃｍのものを用いた。
また、ワッシャーは、図２に示す直径３０ｍｍのものを用い、直径３ｍｍの金属ボールを上面３か所、下面３か所に設置したものを作製し、評価に用いた。なお、図２（ａ）はワッシャーの上面図であり、図２（ｂ）は、ワッシャーをおよそ側面側から見た図である。
（表１；○：２０サイクル以上、×：２０サイクル以下）
【００４０】
【表１】
2016060898.tif 000006
【００４１】
表１から明らかなように、本発明に従った実施例における注形用エポキシ樹脂組成物においては、ガラス転移温度が２５℃以下であることや、弾性率が１０００ＭＰ以下であることから、柔軟性に優れていることが分かる。
加えて、硬度変化率が比較例１より少ないことから、高温放置後でも、優れた柔軟性を示す。
また、１５０℃下の絶縁破壊強度も２０ｋＶ／ｍｍ以上であり、絶縁破壊特性も優れていることが分かる。
【００４２】
以上、本発明を上記具体例に基づいて詳細に説明したが、本発明は上記具体例に限定されるものではなく、本発明の範疇を逸脱しない限りにおいて、あらゆる変形や変更が可能である。
【符号の説明】
【００４３】
１：中心コア
２：一次ボビン
３：一次コイル
４：二次ボビン
５：二次コイル
６：端子
７：ケース
８：２液性注形用エポキシ樹脂組成物の硬化物（点火タイミング調整電子回路部品）
【図１】
2016060898.tif 000008
【図２】
2016060898.tif 000009